Brevet FR2910467A1 — publié le 20080627

L'invention concerne de nouveaux produits frittés élaborés à partir de zircon et de zircone, un procédé pour leur fabrication et leur utilisation en four de verrerie. Parmi les produits réfractaires, on distingue les produits fondus et coulés et les produits frittés. A la différence des produits frittés, les produits fondus et coulés comportent le plus souvent une phase vitreuse intergranulaire très abondante qui vient remplir le réseau des grains cristallisés. Les problèmes rencontrés dans leurs applications respectives par les produits frittés et par les produits fondus et coulés, et les solutions techniques adoptées pour les résoudre, sont donc généralement différents. Par ailleurs, du fait des différences importantes entre les procédés de fabrication, une composition mise au point pour fabriquer un produit fondu et coulé n'est pas a priori utilisable telle quelle pour fabriquer un produit fritté et réciproquement. Les produits frittés sont obtenus par mélange de matières premières appropriées puis mise en forme à cru de ce mélange et cuisson de la forme crue résultante à une température et pendant un temps suffisants pour obtenir le frittage de cette forme crue. Les produits frittés, selon leur composition chimique, sont destinés à des industries très variées. Un produit fritté adapté à une application particulière ne possèdera donc pas a priori les propriétés nécessaires pour être utilisé dans une autre application où les conditions de température, de corrosion ou d'abrasion sont différentes. Par exemple US 3,899,341 décrit des produits frittés élaborés à partir de zircon (50-90%) et de zircone. La zircone est partiellement stabilisée afin de limiter les déformations élastiques des produits, qui conduisent à des fissurations. Les produits de US 3,899,341 sont cependant conçus pour être utilisés en contact avec de l'acier fondu. Ils ne sont donc pas, a priori, aptes à être utilisés en contact avec un verre fondu. Les propriétés des produits élaborés à partir de zircon, de zircone ou d'un mélange de ces deux matières premières sont généralement très différentes, notamment en ce qui concerne la résistivité électrique et la résistance à la corrosion. De manière générale, on ne saurait déduire de l'enseignement d'un 2910467 2 document traitant d'un matériau élaboré à partir de zircone, par exemple US 4 507 394, ou à partir de zircon, un enseignement directement exploitable pour la fabrication d'un matériau multiphasé élaboré à partir de zircone et de zircon. Les produits denses élaborés à partir de zircon (silicate de zirconium : 5 ZrO2.SiO2, ou ZrSiO4) et éventuellement de zircone (oxyde de zirconium : ZrO2) peuvent être utilisés dans des applications où ils sont directement au contact de verre fondu, en particulier de verres non alcalins fondus : US 5,124,287 décrit des produits contenant de 75 à 95% de zircon et de l'oxyde de titane, destinés à être en contact avec du verre fondu. La présence 10 d'oxyde de titane est considérée comme favorable à la densification des produits obtenus après frittage. Dans le produit final, la zircone doit être non stabilisée et il est donc préférable d'utiliser de la zircone non stabilisée dans le mélange de départ. WO 2006/073841 décrit des matériaux réfractaires destinés à l'industrie verrière. Ces matériaux, à base de zircon, peuvent comporter Y203. Ils comportent 15 toujours au moins 1% de P205 ou de V205. Le brevet US 6,121,177 de la Société Européenne des Produits Réfractaires décrit des produits frittés à base de zircon et de zircone présentant une résistance à la corrosion par le verre améliorée, avec la possibilité de fabriquer des gros blocs sans fissure, présentant un comportement dilatométrique permettant la 20 fermeture des joints entre les blocs à la température de fonctionnement des fours, et d'un coût limité. Ces produits frittés sont élaborés à partir d'une charge de départ contenant 5 à 40% de zircon et de zircone. Ils présentent une teneur en zircone comprise entre 82 et 96%. Ils contiennent également de l'alumine (0,2 à 2,5%), de l'oxyde d'yttrium (0,4 à 5 %) et de l'oxyde de titane (0,2-3%). 25 Dans une application particulière, le bloc réfractaire, appelé bloc porte-électrode , sert de support à une électrode d'un four électrique destiné à la fusion de verre. Il doit alors non seulement résister efficacement à la corrosion par le verre fondu, avec lequel il entre en contact, mais aussi présenter une grande résistivité électrique aux températures d'utilisation, généralement comprises entre 1450 C et 30 1500 C, afin de réduire la quantité de courant électrique de fuite. On évite ainsi une dégradation rapide du matériau réfractaire à proximité de l'électrode, et en particulier du matériau réfractaire constituant le bloc porte-électrode. L'actuel développement des verres de très haute qualité, nécessitant des températures de fusion élevées, et donc des énergies électriques de plus en plus 2910467 3 importantes, augmente les exigences pour les produits réfractaires des fours de verrerie et notamment pour les produits utilisés en blocs porte-électrodes. Il existe donc un besoin pour un nouveau produit réfractaire présentant une résistivité électrique élevée, notamment à des températures d'environ 1500 C, et une bonne 5 résistance à la corrosion par le verre fondu. La présente invention vise à satisfaire ce besoin. A cet effet, l'invention propose un produit fritté élaboré à partir d'une charge de départ contenant 5 à 50% de zircon, en pourcentage massique sur la base de la masse de la charge de départ sèche, et présentant la composition chimique 10 moyenne suivante, en pourcentages massiques sur la base des oxydes et pour un total de 100% : - de la silice et de la zircone, la teneur en zircone étant au moins égale à 64%, - au moins 0,2% d'un dopant choisi parmi V205, Nb205, Ta205, et leurs 15 mélanges, - optionnellement un stabilisant choisi parmi Y203, MgO, CaO, CeO2, et leurs mélanges, à une teneur inférieure ou égale à 6% - des autres oxydes à une teneur inférieure ou égale à 6,7 %. Comme on le verra plus en détail dans la description qui va suivre, la 20 présence dans le produit selon l'invention d'un dopant choisi dans le groupe formé par V205, Nb205, Ta205, et leurs mélanges améliore la résistivité électrique, sans dégrader de manière rédhibitoire la résistance à la corrosion par le verre fondu. Par ailleurs, les inventeurs ont mis en évidence, dans les produits multiphasés zircon-zircone de la présente invention, un intérêt particulier à la 25 présence, en plus du dopant, d'au moins 0,4% d'un stabilisant de la zircone choisi parmi Y203, MgO, CaO, CeO2, et leurs mélanges, pourvu que le rapport molaire D/S entre la teneur totale D en dopant et la teneur totale S en stabilisant soit tel que 0,7 5 D/S 5 1,5. De préférence, D/S 5 1,4, de préférence encore D/S 5 1,2. Les inventeurs ont en effet découvert, dans les produits multiphasés, une 30 relation entre le rapport molaire dopant/stabilisant (D/S) d'une part et la résistivité électrique et la résistance à la corrosion d'autre part. Le produit selon l'invention présente ainsi, de préférence, un rapport molaire D/S compris entre 0,7 et 1,5. Le produit réfractaire fritté selon l'invention présente alors un compromis optimal entre la résistivité électrique à une température d'environ 1500 C et la résistance à la 2910467 4 corrosion par le verre fondu. Il est alors bien adapté à une application comme bloc électrode, en particulier lorsqu'il est destiné à entrer en contact avec des verres fondus tels que les verres de renforcement (verres E) et les verres électroniques, ces derniers étant destinés notamment à la fabrication des écrans plats de 5 téléviseurs ou d'ordinateurs. De préférence, le produit selon l'invention présente encore une ou plusieurs des caractéristiques optionnelles suivantes : - La teneur totale en dopant (V205 + Nb205 + Ta205) est supérieure ou égale à 0,4%, de préférence à 0,8%, de préférence encore à 1%, de préférence toujours 10 à 1,4%, et/ou inférieure ou égale à 6%, de préférence à 2,2%, de préférence toujours à 1,8%, de préférence enfin à 1,5%, en pourcentages en masse sur la base des oxydes. - La teneur totale en zircone et silice, sous forme libre et sous forme de zircon, est supérieure à 81%, de préférence à 85%, de préférence encore à 86,5%, de 15 préférence à 90%, de préférence toujours, à 95%, en pourcentages en masse sur la base des oxydes. - La teneur totale en zircone représente au moins 67%, de préférence au moins 70 %, de préférence au moins 75 %, de préférence encore 79 %, voire plus de 82%, et/ou moins de 97%, de préférence moins de 90%, de préférence encore 20 moins de 87%, de préférence toujours moins de 85%, en pourcentages massiques sur la base des oxydes. - Le dopant préféré est Nb205. - Ledit rapport molaire D/S est supérieur ou égal à 0,81, de préférence à 0,9, de préférence supérieur à 0,95 et/ou inférieur ou égal à 1,4, de préférence à 1,2, de 25 préférence encore à 1,1, et, de préférence toujours, à 1,05. - Les autres oxydes comportent encore au moins un promoteur de frittage de préférence choisi dans le groupe formé par AI203 ,TiO2, Cu2O, CuO, BeO, NiO, ZnO, MnO2, CO203 et leurs mélanges. De préférence, au moins un promoteur de frittage est choisi dans le groupe formé par AI203,TiO2, BeO, ZnO, MnO2 et leurs 30 mélanges. En effet, Cu2O, CuO, NiO et CO203 ont tendance à colorer le verre quand ils sont en contact avec ce dernier. 2910467 5 - De préférence, la teneur en AI203 est supérieure à 0,2%, de préférence à 0,5 %, et/ou inférieure ou égale à 2,5%, de préférence à 2 %, de préférence à 1,5 %, de préférence encore à 1%, en pourcentages en masse sur la base des oxydes. - De préférence, la teneur des autres promoteurs de frittage, de préférence TiO2, 5 est supérieure à 0,2%, de préférence à 0,4 %, et/ou inférieure à 3%, de préférence inférieure à 2 %, de préférence à 1,5 %, en pourcentages en masse sur la base des oxydes. - La teneur totale en stabilisant (Y203 + MgO + CaO + CeO2) est supérieure ou égale à 0,4%, de préférence à 0,5%, de préférence à 0,8%, de préférence 10 encore à 1% et/ou inférieure à 6%, de préférence à 4%, de préférence encore à 2,2%, de préférence à 1,8%, de préférence encore à 1,5%, en pourcentages en masse sur la base des oxydes. - De préférence le stabilisant est choisi parmi Y203 ,CeO2 et leurs mélanges. Y203 est le stabilisant préféré entre tous. 15 - Le produit fritté présente une résistivité électrique mesurée à 1500 C à la fréquence de 100 Hz supérieure à 100 52,.cm. - Le produit fritté présente un indice de résistance à la corrosion par un verre E, suivant le test défini ci-dessous, supérieur ou égal à 60. - Le produit fritté se présente sous la forme d'un bloc, présentant de préférence 20 une masse supérieure à 5 Kg, de préférence à 10 Kg. L'invention concerne également un procédé de fabrication d'un produit fritté comportant les étapes suivantes : a) mélange de matières premières pour former une charge de départ, b) mise en forme d'une pièce crue à partir de ladite charge de départ, 25 c) frittage de ladite pièce crue de manière à obtenir ledit produit fritté, remarquable en ce que la charge de départ est déterminée de manière que ledit produit soit conforme à l'invention. De préférence, le procédé selon l'invention présente encore une ou plusieurs des caractéristiques optionnelles suivantes : 30 - La teneur en zircon dans ladite charge de départ est inférieure ou égale à 45,5%, de préférence à 45%, de préférence à 40%, de préférence à 38 % et/ou supérieure ou égale à 6,4%, de préférence à 15%, de préférence à 27%, de préférence encore à 34 %. 2910467 6 La charge de départ comporte au moins 40%, de préférence au moins 50%, de préférence encore au moins 55% de zircone ajoutée au zircon, stabilisée ou non, en pourcentages massiques sur la base de la charge de départ sèche. Une teneur en zicone ajoutée d'environ 60% est préférée entre toutes. 5 - De préférence, on ajoute volontairement, c'est-à-dire systématiquement et méthodiquement, à l'étape a) un ou plusieurs des oxydes parmi Y203, MgO, CaO, CeO2, V205, Nb205, Ta205, leurs précurseurs et leurs mélanges dans des quantités garantissant que le produit fritté obtenu à l'étape e) est conforme à l'invention. 10 L'invention concerne également un produit fabriqué suivant un procédé selon l'invention. L'invention concerne enfin l'utilisation d'un produit réfractaire selon l'invention, ou fabriqué suivant un procédé selon l'invention, dans un four de verrerie, en particulier dans des zones du four en contact avec du verre fondu, en 15 particulier avec des verres E et/ou des verres plus résistifs que le verre E, et/ou dans des applications où une résistivité électrique supérieure à 100 Q.cm, de préférence à 150 Q.cm, de préférence à 200 Q.cm, est recherchée. L'invention concerne donc notamment une utilisation comme bloc porte-électrode . D'autres caractéristiques et avantages apparaîtront encore à la lecture de 20 la description détaillée qui va suivre. Dans la présente description et conformément à l'usage, on appelle zircone libre les molécules de zircone ZrO2 qui ne sont pas associées à des molécules de silice SiO2 sous forme de zircon. De même, on appelle silice libre les molécules de SiO2 qui ne sont pas associées à des molécules de ZrO2 sous 25 forme de zircon. La dissociation du zircon conduit ainsi à de la zircone libre et à de la silice libre. Mais la zircone libre et la silice libre peuvent également provenir d'autres sources que le zircon. Dans la description qui va suivre, on appelle zircone ajoutée et silice ajoutée la zircone et la silice ajoutées éventuellement au zircon dans la charge de départ. 30 La teneur en silice SiO2 du produit selon l'invention correspond à la teneur totale, dans la charge de départ, de la silice SiO2 du zircon introduit dans cette charge et de la silice ajoutée. Cette teneur est aussi égale à la teneur totale, dans le produit fritté, de la silice associée à de la zircone dans du zircon du produit et de la silice libre. 20 25 2910467 7 Par impuretés , on entend les constituants inévitables, introduits nécessairement avec les matières premières ou résultant de réactions avec ces constituants. Les impuretés ne sont pas des constituants nécessaires, mais seulement tolérés. 5 Par précurseur de dopant ou de stabilisant, on entend un constituant apte à fournir un dopant ou un stabilisant, respectivement, lors de la fabrication d'un produit selon l'invention. Par temporaire , on entend éliminé du produit pendant le frittage . On appelle taille d'un grain ou d'une particule, la moyenne de sa plus 10 grande dimension dM et de sa plus petite dimension dm : (dM+dm)/2. Classiquement, on appelle taille médiane de particules ou de grains d'un mélange de particules ou d'un ensemble de grains, la taille divisant les particules de ce mélange ou les grains de cet ensemble en première et deuxième populations égales en nombre, ces première et deuxième populations ne 15 comportant que des particules ou grains présentant une taille supérieure, ou inférieure respectivement, à la taille médiane. Un verre E présente une analyse chimique suivante, selon la norme ASTM D 578 - 05 , Standard Specification for Glass Fiber Strands , (en pourcentages massiques) : -B203 : 0 û 10 % - CaO:16û25% - AI203:12û16% - S iO2 : 52 û 62 0/0 -MgO:0û5% - Oxydes alcalins : 0 û 2 - TiO2 : 0 û 1,5 % - Fe203 : 0,05 û 0,8 % - Fluor : 0 û 1 30 La composition du produit selon l'invention, déterminée par analyse chimique, ne fournit que les teneurs globales en silice SiO2 et zircone ZrO2, sans distinguer les teneurs correspondantes en zircon. 2910467 8 Sauf mention contraire, tous les pourcentages sont des pourcentages massiques sur la base des oxydes lorsqu'il est fait référence au produit fritté et sur la base de la masse sèche de la charge de départ lorsqu'il est fait référence à cette charge. 5 Pour fabriquer un produit selon l'invention, on peut procéder suivant les étapes a) à c) ci-dessus. A l'étape a), un mélange de matières premières est préparé pour former une charge de départ. De préférence, toutes les matières premières utilisées présentent une taille 10 médiane inférieure à 50 pm. Selon l'invention, il est indispensable que la charge de départ comporte au moins 5 % (voir exemple 2 ci-dessous), de préférence au moins 15% de zircon, sur la base de la charge de départ sèche. Les propriétés avantageuses du produit selon l'invention ne seraient en effet pas obtenues si les quantités de SiO2 et ZrO2 15 apportées par le zircon selon l'invention étaient apportées sous forme de silice libre et de zircone libre. En outre, la charge de départ doit comporter au plus 50 % de zircon, sur la base de la charge de départ sèche. Au delà de cette limite, la résistance à la corrosion ne serait plus satisfaisante. 20 Le zircon peut être apporté par du sable de zircon ou bien de la chamotte de produits denses à forte teneur en zircon broyée. De préférence, on détermine la composition de la charge de départ de manière que, dans le produit fritté, le total des teneurs en zircone, sous forme de zircon et de zircone libre, représente au moins 66%, de préférence au moins 70 %, 25 de préférence au moins 75 %, de préférence encore 79 %, voire plus de 82% en pourcentages massiques sur la base des oxydes. De préférence, la charge de départ comporte au moins 40%, de préférence au moins 50% de zircone ajoutée au zircon, en pourcentages massiques sur la base de la charge de départ sèche. Cette teneur peut même atteindre 80%, voire plus. La 30 zircone dans la charge de départ peut être stabilisée ou non. Les matières premières contenant de la zircone contiennent également de faibles quantités de Hf02 (en général inférieures à 2 %) et, selon la pratique usuelle, ces deux oxydes ne sont pas distingués l'un de l'autre. 2910467 9 La silice, et la phase vitreuse qu'elle génère, jouent un rôle important pour la faisabilité, notamment pour des blocs de plus de 10 Kg. La phase vitreuse provient de la dissociation du zircon et de la silice éventuellement ajoutée, pouvant être apportée par la zircone utilisée et éventuellement par un ajout volontaire (fumée 5 de silice par exemple, ou verre). La phase vitreuse provenant de la dissociation du zircon est celle préférée entre toutes. De préférence, on n'ajoute pas de silice dans la charge de départ, autrement que sous forme de zircon. Selon l'invention, la charge de départ contient encore un dopant choisi dans le groupe formé par V205, Nb205, Ta205, leurs précurseurs et les mélanges de 10 ces dopants et/ou de leurs précurseurs. Nb205 est le dopant préféré. De préférence, le dopant est incorporé dans la charge de départ sous la forme d'une poudre fine, de taille médiane inférieure à 50 pm. Il en est de même des stabilisants qui ne seraient pas introduits associés à de la zircone. La charge de départ peut enfin comporter des espèces additionnelles : 15 -au moins un stabilisant de la zircone ou des précurseurs de tels stabilisants ; - des agents de frittage et de mise en forme bien connus de l'homme du métier pour les procédés de fabrication par frittage conventionnels, par exemple des agents liants, des plastifiants, des promoteurs de frittage, des défloculants ; - des impuretés. 20 On appelle autres oxydes toutes ces espèces additionnelles qui ne sont pas temporaires. Un stabilisant peut être ajouté à la charge de départ indépendamment de la zircone. Cependant, le stabilisant peut aussi être introduit dans la charge de départ, au moins en partie, sous la forme de zircone stabilisée. Le stabilisant peut 25 également être introduit sous la forme d'un précurseur, par exemple sous la forme d'un carbonate de calcium. Le stabilisant de la zircone est de préférence choisi dans le groupe formé par Y203, MgO, CaO, CeO2, et leurs mélanges, en particulier lorsque le produit selon l'invention est destiné à être contact avec du verre en fusion. 30 Y203 et Ce02 sont des stabilisants préférés lorsque le produit réfractaire selon l'invention est susceptible d'entrer en contact avec des vapeurs émises par le verre, MgO et CaO pouvant conduire à des craquelures. Y203 est le stabilisant préféré entre tous. 2910467 10 De préférence, la teneur en stabilisant, de préférence de l'oxyde d'yttrium (Y203), est déterminée de manière que, dans le produit fritté, sa teneur en pourcentage massique sur la base des oxydes dépasse 0,4%. L'introduction de stabilisant s'effectuant au détriment des autres 5 constituants, l'utilisation de quantités élevées de stabilisant peut conduire à une diminution des propriétés recherchées, notamment de la résistance à la corrosion. Ainsi, la teneur en stabilisant est de préférence déterminée de manière à être, dans le produit fritté, inférieure ou égale à 6 %, de préférence encore à 4%, de préférence à 2,2%, de préférence à 1,8%, de préférence encore à 1,5% en pourcentages 10 massiques sur la base des oxydes. Lorsqu'au moins un stabilisant de la zircone est introduit dans la charge de départ, la quantité totale de stabilisant est déterminée de manière que le rapport molaire D/S entre la teneur totale en dopant D et la teneur totale en stabilisant S soit tel que, de préférence, 15 0,7 5 D/S 5 1,5. Ce rapport molaire D/S est de préférence supérieur ou égal à 0,81, de préférence à 0,9, de préférence supérieur à 0,95 et/ou inférieur ou égal à 1,4, de préférence à 1,2, de préférence à 1,1, de préférence à 1,05. On constate qu'en dépit de la teneur parfois élevée en stabilisant, jamais plus de 10% de la zircone du 20 produit fritté n'est stabilisée dans sa forme quadratique et / ou cubique. Parmi les agents de frittage non temporaires, la charge de départ comporte de préférence au moins un promoteur de frittage choisi dans le groupe formé par AI203, TiO2, Cu2O, CuO, BeO, CeO2, NiO, ZnO, MnO2, CO203 et leurs mélanges, de préférence choisi parmi AI203, TiO2, ZnO, MnO2, BeO, ces promoteurs ne posant 25 avantageusement pas de risque de coloration du verre. De préférence, la charge de départ est déterminée de manière que la teneur en AI203, dans le produit fritté, soit supérieure à 0,2%, de préférence à 0,5 %, et/ou inférieure ou égale à 2,5%, de préférence à 2 %, de préférence à 1,5 %, de préférence encore à 1%, en pourcentages en masse sur la base des 30 oxydes. Dans des applications où le produit est destiné à entrer en contact avec du verre en fusion, notamment avec des verres de renforcement, en particulier des verres E, la limite supérieure en AI203 de 2,5% évite avantageusement le risque de lâchers de pierres et donc de défauts critiques dans le verre. 2910467 11 De préférence, la charge de départ est également déterminée de manière que la teneur en TiO2, soit supérieure à 0,2%, de préférence à 0,4 %, et/ou inférieure à 3%, de préférence inférieure à 2 %, de préférence à 1,5 %, en pourcentages en masse sur la base des oxydes. Au-delà de 3% de TiO2 dans le 5 produit fritté, la faisabilité de blocs de plus de 5 Kg se dégrade. De préférence, on utilise simultanément AI203 et TiO2. De préférence, la charge de départ est encore déterminée de manière que la teneur en impuretés dans le produit fritté soit inférieure à 1,2%, de préférence à 1%, de préférence encore à 0,7%, de préférence à 0,5%, et de préférence toujours, 10 inférieure à 0,2%, en pourcentages en masse sur la base des oxydes. Les impuretés comprennent en particulier P205 et Fe203 . De préférence, la charge de départ est déterminée de manière que, dans le produit fritté, en pourcentages en masse sur la base des oxydes : - P205 REVENDICATIONS 1. Produit fritté élaboré à partir d'une charge de départ contenant 5 à 50% de zircon, en pourcentage massique sur la base de la masse de la charge de départ sèche, et présentant la composition chimique moyenne suivante, en pourcentages massiques sur la base des oxydes et pour un total de 100% : - de la silice (SiO2) et de la zircone, la teneur en zircone (ZrO2) étant au moins égale à 64%, - au moins 0,2% d'un dopant choisi parmi V205, Nb205, Ta205, et leurs mélanges, - optionnellement un stabilisant choisi parmi Y203, MgO, CaO, CeO2, et leurs mélanges, à une teneur inférieure ou égale à 6% - des autres oxydes à une teneur inférieure ou égale à 6,7 %. 2. Produit fritté selon la revendication 1 comportant au moins 0,4% dudit stabilisant, le rapport molaire D/S entre la teneur totale D en dopant et la teneur totale S en stabilisant étant tel que 0,7 5 D/S 5 1,5. 3. Produit fritté selon la revendication précédente dans lequel 0,81 5 D/S et/ou D/S 5 1,2. 4. Produit fritté selon la revendication précédente dans lequel 0,9 5 D/S et/ou D/S 5 1,1. 5. Produit fritté selon l'une quelconque des revendications précédentes dans lequel la teneur totale en dopant (V205 + Nb205 + Ta205) est supérieure ou égale à 0,4%, et/ou inférieure ou égale à 6%, en pourcentages en masse sur la base des oxydes. 6. Produit fritté selon la revendication précédente dans lequel la teneur totale en dopant (V205 + Nb205 + Ta205) est supérieure ou égale à 1%, et/ou inférieure ou égale à 2,2%, en pourcentages en masse sur la base des oxydes. 7. Produit fritté selon l'une quelconque des revendications précédentes dans lequel la teneur totale en zircone et silice est supérieure à 90%, en pourcentage en masse sur la base des oxydes. 2910467 20 8. Produit fritté selon l'une quelconque des revendications précédentes dans lequel la teneur totale en zircone représente au moins 67% et/ou moins de 90%, en pourcentages massiques sur la base des oxydes. 9. Produit fritté selon la revendication précédente dans lequel la teneur totale en 5 zircone représente au moins 75% et/ou moins de 85%, en pourcentages massiques sur la base des oxydes. 10.Produit fritté selon l'une quelconque des revendications précédentes comportant au moins un promoteur de frittage choisi dans le groupe formé par AI203,TiO2, Cu2O, CuO, BeO, NiO, ZnO, MnO2, CO203 et leurs mélanges. 10 11. Produit fritté selon la revendication précédente dans lequel la teneur en AI203 est supérieure à 0,2%, et/ou inférieure ou égale à 2,5%, et/ou la teneur en TiO2 est supérieure à 0,2% et/ou inférieure à 3%, en pourcentages en masse sur la base des oxydes, en pourcentages en masse sur la base des oxydes. 12.Produit fritté selon la revendication précédente dans lequel la teneur en AI203 est 15 supérieure à 0,5%, et/ou inférieure ou égale à 1,5%, et/ou la teneur en TiO2 est supérieure à 0,4% et/ou inférieure à 1,5%, en pourcentages en masse sur la base des oxydes, en pourcentages en masse sur la base des oxydes. 13.Produit fritté selon l'une quelconque des revendications précédentes présentant une résistivité électrique mesurée à 1500 C à la fréquence de 100 Hz supérieure 20 à 100 52,.cm et un indice de résistance le à la corrosion par un verre E supérieur ou égal à 60. 14.Procédé de fabrication d'un produit fritté comportant les étapes suivantes : a) mélange de matières premières pour former une charge de départ, b) mise en forme d'une pièce crue à partir de ladite charge de départ, 25 c) frittage de ladite pièce crue de manière à obtenir ledit produit fritté, caractérisé en ce que la charge de départ est déterminée de manière que ledit produit soit conforme à l'une quelconque des revendications précédentes. 15.Procédé de fabrication selon la revendication précédente, dans lequel la teneur en zircon dans ladite charge de départ est inférieure ou égale à 40%, et/ou 30 supérieure ou égale à 34 %, en pourcentages massiques sur la base de la charge de départ sèche. 2910467 21 16.Procédé de fabrication selon l'une quelconque des revendications 14 et 15, dans lequel la charge de départ comporte au moins 50% de zircone ajoutée au zircon, stabilisée ou non, en pourcentages massiques sur la base de la charge de départ sèche. 5 17.Procédé de fabrication selon l'une quelconque des revendications 14 à 16, dans lequel les poudres formant lesdites matières premières présentent une taille médiane inférieure à 50 pm. 18.Utilisation d'un produit réfractaire selon l'une quelconque des revendications 1 à 13, ou fabriqué suivant un procédé selon l'une quelconque des revendications 14 10 à 17, dans un four de verrerie, en particulier comme bloc porte-électrode .